(57)【特許請求の範囲】
【請求項１】
スクリュー軸により押出し口からゴムを押出すゴム押出し機本体と、前記押出し口に接続されるとともに前端にこの押出し口からのゴムを成形して吐出する成形口を有するゴム流路を設けた押出しヘッドとを具えるゴム押出機を用いたゴム押出し方法であって、
ゴムの押出し開始時、前記成形口に蓋を取付け、前記ゴム流路内のゴム圧力が、標準成形圧力の７０〜１５０％の範囲の基準圧力になるまで上昇させた後、前記蓋を取外し前記成形口からゴムを吐出することを特徴とするゴム押出し方法。
【発明の詳細な説明】
【０００１】
【発明の属する技術分野】
本発明は、ゴムの押出し開始時、ゴム押出機から吐出されるゴムを早期に安定化でき、生産性を向上しうるゴム押出し方法に関する。
【０００２】
【従来の技術】
一定断面形状を有する各種のゴム製品を、連続して押出し成形するために、ゴム押出機が広く用いられている。
【０００３】
このゴム押出機は、図５（Ａ）に略示するように、スクリュー軸Ａ１により押出し口ＡａからゴムＧを押出すゴム押出し機本体Ａと、前端に成形口Ｂａを有するゴム流路Ｂを設けた押出しヘッドＣとを具え、ホッパーから投入された材料ゴムＧを、スクリュー軸Ａ１によって混練りしながら押進し、前記押出し口Ａａ、ゴム流路Ｂを経て、成形口Ｂａから成形して吐出する。
【０００４】
【発明が解決しようとする課題】
このとき、ゴムの押出し開始時においては、図５（Ｂ）に例示する如く、吐出されるゴム量が変動する不安定状態が生じ、所望の形状や重量のゴム製品が得られないという問題がある。この不安定状態は、成形条件によっても異なるが、通常１〜３分程度続く。この間に吐出されるゴムは、ロットアウトとなり、その一部は回収され再使用されるとはいえ、生産能率の低下や生産コストの上昇の大きな原因となっている。
【０００５】
そのために、従来、押出機から吐出されるゴムの重量（単位長さ当たり）を連続的に測定し、この重量が一定になるように下流側に配するコンベヤの速度や前記スクリュー軸Ａ１の回転数を制御する（重量制御）、並びに吐出されるゴムの巾やプロファイルを測定し、コンベヤの速度やスクリュー軸Ａ１の回転数を制御する（巾制御及びプロファイル制御）等が行われている。
【０００６】
しかしこのようなフィードバック方式の制御手段は、何れも、ゴムが安定して流れ出した定常状態における変動を制御するには効果的ではあるが、押出し開始時における不安定状態では、迅速に機能できない。
【０００７】
そこで本発明は、押出し開始時、成形口に蓋を取付け、内部のゴム圧力が基準圧力になるまで上昇させることを基本として、押出し開始時の不安定状態を大巾に短縮することができ、ロットアウトとなるゴムの発生を著減し、生産能率の向上及び生産コストの低減を行いうるゴム押出し方法の提供を目的としている。
【０００８】
【課題を解決するための手段】
前記目的を達成するために、本願請求項１の発明は、スクリュー軸により押出し口からゴムを押出すゴム押出し機本体と、前記押出し口に接続されるとともに前端にこの押出し口からのゴムを成形して吐出する成形口を有するゴム流路を設けた押出しヘッドとを具えるゴム押出機を用いたゴム押出し方法であって、
ゴムの押出し開始時、前記成形口に蓋を取付け、前記ゴム流路内のゴム圧力が、標準成形圧力の７０〜１５０％の範囲の基準圧力になるまで上昇させた後、前記蓋を取外し前記成形口からゴムを吐出することを特徴としている。
【０００９】
【発明の実施の形態】
以下、本発明の実施の一形態を、図示例とともに説明する。図１は、本発明のゴム押出し方法を採用したゴム押出機１を概念的に示す側面図である。
【００１０】
本例では、前記ゴム押出機１が、図２に示す２層構造のトレッドゴムＧＴ（タイヤトレッドを構成するゴム）を押出し成形する場合を例示しており、前記ゴム押出機１は、各層をなすゴムＧＡ、ＧＢを夫々押出す２台のゴム押出し機本体２Ａ，２Ｂと、各ゴム押出し機本体２Ａ，２Ｂの前端に接続される一台の押出しヘッド３とを具える。
【００１１】
そして、この押出しヘッド３には、ゴムの押出し開始時、前記成形口４を一旦閉止しその内部のゴム圧力を上昇させる蓋５を有する蓋装置６が側設される。
【００１２】
なお前記各ゴム押出し機本体２Ａ，２Ｂは、ホッパーから投入される材料ゴムを、スクリュー軸７の回転によって混練りしながら押進し、前端の押出し口９から押出す周知構造をなす。
【００１３】
又前記押出しヘッド３は、前記押出し口９に接続されるとともに前端にこの押出し口９からのゴムを成形して吐出する前記成形口４を有するゴム流路１０を具える。本例では、この押出しヘッド３は、図３に拡大する如く、前記押出し口９を固定するヘッド本体１１に、各ゴム押出し機本体２Ａ，２ＢからのゴムＧＡ，ＧＢを予備成形して一体化するプリフォーマ１２と、前記成形口４を有し前記予備形体を押出し成形する口金１３とを取付けている。なお、図３中の記号１４Ａ，１４Ｂは、各押出し口９からのゴムＧＡ，ＧＢを前記プリフォーマ１２に導く第１の案内流路、記号１５は、プリフォーマ１２からの予備成形体を口金１３に導く第２の案内流路、又符号１６は、プリフォーマ１２と口金１３とを一体連結するベースフォーマである。
【００１４】
又本例では、前記押出しヘッド３の下方には、成形口４から押出し成形されたトレッドゴムＧＴを搬出するコンベヤ１７が配される。
【００１５】
次に、前記蓋装置６は、本例では、図１に示す如く、前記コンベヤ１７を跨る例えばテーブル状の移動台２０の上面に、昇降自在なリフタ２１を設けるとともに、このリフタ２１上に押圧手段２２を介して前記蓋５を保持している。
【００１６】
前記移動台２０は、本例では、押出しヘッド３の下方位置Ｙ１から、その外側の待機位置Ｙ２まで、コンベヤ１７に沿ってガイドレール２３上を移動できる。又前記押圧手段２２は、本例では、前記リフタ２１に下端が固定されたエアシリンダ２２Ａであり、そのロッド端に前記蓋５を設けている。
【００１７】
然して、ゴムの押出し開始時、前記下方位置Ｙ１で、蓋装置６のリフタ２１を上昇させ、かつエアシリンダ２２Ａを作動することにより、この作動内圧に準じた押圧力で蓋５を成形口４に押当てその開口を閉止させる。
【００１８】
その後、ゴム押出し機本体２Ａ，２Ｂを始動させ、各ホッパーから材料ゴムを順次投入する。このとき、蓋５により成形口４からのゴムＧの吐出が実質的に阻止されるため、ゴム押出機１内にはゴムＧが次第に充填、貯留され、ゴム流路１０内のゴム圧力を上昇させていく。なお前記蓋５は、前記成形口４から空気も漏れないように完全密封状に気密に閉止する必要はなく、むしろ空気が排気されるように、さらにはゴムＧの一部がスピュとなって排出しうるように、小孔を形成しゴム押出機１内にゴムＧを隙間なく充填させるのが好ましい。
【００１９】
そして、前記ゴム圧力が、標準成形圧力の７０〜１５０％の範囲の基準圧力に到達した時、前記蓋５を取外し、前記成形口４からゴムＧを吐出させる。
【００２０】
本例では、前記エアシリンダ２２Ａによる押圧力を、前記基準圧力と等しく設定した好ましい場合を例示している。これによって、エアシリンダ２２Ａは、ゴム圧力が前記基準圧力以上に上昇したとき、ロッドが後退して過剰なゴムを逃がすなど調圧弁或いは安全弁として機能するとともに、ゴム圧力が基準圧力に到達したのを検知するセンサとしても機能できる。
【００２１】
なお基準圧力への到達は、ゴム流路１０内に圧力センサを設けて検出することもでき、さらには、例えば材料ゴムを投入してから、或いはゴム押出し機本体を始動させてからの経過時間によって判断しても良い。
【００２２】
さらには、成形口４の開口状態の基で、ゴム押出し機本体２Ａ，２Ｂを始動させ、ゴムＧが成形口４から吐出し始めてから成形口４を蓋５で閉止させ、ゴム圧力を上昇させることもできる。このとき、前記蓋５を閉止させてからの経過時間によって基準圧力への到達を判断しても良い。
【００２３】
ここで、前記「標準成形圧力」とは、ゴムＧが成形口４から安定して流れ出す所謂定常運転状態におけるゴム流路１０内のゴム圧力を意味する。
【００２４】
又基準圧力への到達後、ゴム押出し機本体２Ａ，２Ｂを一旦停止する。しかる後、前記蓋装置６において、リフタ２１を下降させるとともの移動台２０を待機位置Ｙ２まで後退させる。そして、ゴム押出し機本体２Ａ，２Ｂを再始動し、成形口４からゴムＧを押出し成形する。なおゴム押出し機本体２Ａ，２Ｂの一旦停止は、蓋５の取外し（本例では蓋装置６の移動）のために行われるが、係る場合にも、ゴムが粘弾性体であるので、ゴム圧力は再始動まで高く維持できる。
【００２５】
このように、押出し開始時、成形口を一旦閉止して、前記ゴム流路内のゴム圧力を基準圧力まで上昇させているため、定常状態に近い圧力状態でゴムの押出しを開始できる。その結果、押出し開始時から安定な押出しが可能になるなど、従来的な不安定状態の時間を大巾に短縮することができる。その結果、ロットアウトとなるゴムの発生を著減でき、生産能率を向上し、かつ生産コストを低減しうる。
【００２６】
なお前記基準圧力が、標準成形圧力の７０％未満では、前記作用効果が充分に発揮されず、逆に１５０％をこえても、圧力上昇までに時間が係り過ぎたり、前記作用効果が充分に発揮されない。
【００２７】
以上、本発明の特に好ましい実施形態について詳述したが、本発明は、押出し成形されるゴムのサイズ、形状、或いはゴム押出し機本体の台数等に規制されることなく、種々の態様に変形して実施しうる。
【００２８】
【実施例】
図２に示すゴム製品（トレッドゴムＧＴ）を、本願に係わる図１の構造のゴム押出機を用いかつ表１の仕様で押出し成形した。そして、押出し開始時に吐出されるゴムの重量変化を測定（図４に示す）し、ゴム量が安定するまでの所用時間Ｔを、従来例と比較した。なおゴム製品Ａ〜Ｃは、夫々断面積が異なる。
【００２９】
なおゴムの重量変化は、中間秤量器を用い、単位長さ（１ｍ）当たりの押出しゴムの重量を連続的に測定した。又「ゴム量が安定する」とは、押出しゴムの重量が、目標重量Ｍに対し±１．５％以内に連続して収まる状態を意味し、この「ゴム量が安定する」状態に達する時間を、前記所用時間Ｔとした。
【００３０】
【表１】
0004388218.tif 000002
【００３１】
表の如く、実施例の押出し方法は、従来の方法に比して約７５％以上の所用時間Ｔの削減が可能となり、生産能率の向上、及び生産コストの低減が期待できる。
【００３２】
【発明の効果】
叙上の如く本発明は、押出し開始時、成形口に蓋を取付け、内部のゴム圧力が基準圧力になるまで上昇させているため、押出し開始時のゴムの不安定状態を大巾に短縮することができ、ロットアウトとなるゴムの発生を著減し、生産能率の向上及び生産コストの低減を行いうる。
【図面の簡単な説明】
【図１】本発明の押出し方法を実施するゴム押出機に一例を概念的に示す側面図である。
【図２】それによって押出し成形されるゴムの断面図である。
【図３】押出しヘッドを拡大して示す断面図である。
【図４】表１における押出しゴムの重量変化を示す線図である。
【図５】（Ａ）、（Ｂ）従来時述及びその問題点を説明する線図である。
【符号の説明】
２Ａ、２Ｂ      押出すゴム押出し機本体
３      押出しヘッド
４      成形口
５      蓋
７      スクリュー軸
９      押出し口
１０    ゴム流路
Ｇ、ＧＡ、ＧＢ  ゴム
【図１】
0004388218.tif 000003
【図２】
0004388218.tif 000004
【図３】
0004388218.tif 000005
【図４】
0004388218.tif 000006
【図５】
0004388218.tif 000007